FR 2699541 A1 19940624 FR 9215533 A 19921222 i Compositions polymères à faible indice de jaune, compositions polymérisables et lentilles les mettant en oeuvre. La présente invention a pour objet de nouvelles compositions polymères destinées à être utilisées pour la fabrication de lentilles ophtalmiques et aux lentilles ophtalmiques et à leur utilisation dans le domaine de l'ophtalmique et du matériel utilisant des lentilles telles que des viseurs, des optiques de caméras. Les verres ophtalmiques obtenus à partir de matériaux acryliques dérivés du bisphénol A sont en général trop jaunes pour pouvoir être utilisés. L'utilisation d'additifs pouvant réduire le taux de jaune est connue depuis longtemps, mais cet effet est généralement atteint au détriment du taux de conversion et des propriétés thermomécaniques. Les lentilles ophtalmiques peuvent être obtenues sous leur forme définitive par coulée de compositions polymérisables entre deux moules présentant des géométries de surface requises puis polymérisation On obtient alors une lentille dont les deux faces se trouvent dans leur état final. Dans le but de réduire les stocks de lentilles ophtalmiques, il est fréquent de fabriquer des lentilles semi-finies comportant, après moulage une seule face à sa géométrie finale, la deuxième face pouvant alors être surfacée à la demande. L'opération de surfacage de la seconde face provoque une augmentation de la température de la lentille semi-finie et il est indispensable que le polymère constituant cette lentille soit suffisamment rigide et non déformable à la température atteinte Le polymère doit de ce fait posséder de bonnes propriétés thermo- mécaniques. La demanderesse a découvert, ce qui fait l'objet de l'invention, qu'en utilisant pour réaliser le polymère destiné à la fabrication de lentilles ophtalmiques, conformes à l'invention, une composition copolymérisable comprenant au moins un monomère de formule R 1 R 2 R 2 CH 2 = C-C-(oe H-CH 2)m, -O / X O (-CH 2-CHO)n C =CH 2 0 f n_ O 5 ( 1 (I) et un monomère dérivé de l'alcool allylique, il était possible de préparer des polymères présentant à la fois de bonnes propriétés thermomécaniques et un indice de jaune faible, les rendant particulièrement appropriés pour leur utilisation dans la fabrication de lentilles ophtalmiques. Les monomères de formule I sont connus en eux mêmes et certains de leurs dérivés ont déjà été préconisés dans le domaine de l'ophtalmique (GB-A 1 514 810, FR-A 2 431 511) Dans ce dernier cas, les monomères de formule I sont utilisés avec des monomères copolymérisables par voie radicalaire, dont l'homopolymère a un indice égal ou supérieur à 1,55 en vue de réaliser des lentilles d'indice élevé. Les polymères réalisés à partir du monomère de formule I ou les copolymères du FR-A 2431 511 présentent cependant l'inconvénient d'être trop jaunes pour être réellement utilisables tels quels dans le domaine de l'optique ophtalmique. L'invention a pour objet les polymères constitués de motifs dérivant de monomères de formule I et de dérivés d'alcool allylique. Un autre objet de l'invention est constitué par les compositions polymérisables comprenant les monomères de formule I et les dérivés d'alcool allylique. L'invention a également pour objet les verres ophtalmiques obtenus grâce à l'utilisation de ces polymères et à leur utilisation dans le domaine de l'optique ophtalmique et dans des appareils mettant en oeuvre des optiques. D'autres objets de l'invention apparaîtront à la lecture de la description et des exemples qui suivent. La composition polymère qui fait l'objet de l'invention est essentiellement caractérisée par le fait qu'elle est obtenue par polymérisation d'une composition polymérisable comprenant: (A) un composant A comprenant: en poids au moins 50 % et de préférence 70 à 100 % d'un monomère ou d'un mélange de monomères de formule I R 1 R 2 R 2 R 1 CH 2 = C-C-(OCH-CH 2)m-O Q -X -0-(-CH 2-CHO)- -C =CH 2 O N O (I) dans laquelle R 1 et R 2, désignent indépendamment l'un de l'autre, hydrogène ou un radical alkyle inférieur en C 1-C 6, X désigne O, S, CO, SO 2, -CH 2-,-CH=CH ou,CH 3 -IC- CH 3 la somme m + N est comprise entre O et 10, 0 à 50 % en poids d'un ou plusieurs comonomère(s) vinylique(s), acrylique(s) ou méthacrylique(s) mono-ou polyfonctionnel(s) (II) (B) un composant B présent dans des proportions de 0,5 à 15 % et de préférence 1 à 5 % en poids par rapport au poids des monomères (I) et (II) et comprenant des monomères de formule (I) R 6 R R 5 \C _C>c R 4 (III) R 7 OH R 3 dans laquelle R 3 et R 4 désignent hydrogène ou l'un des groupements R 3 et R 4 désigne hydrogène tandis que l'autre forme avec le groupement R 7 un cycle en C 5-Co 10 éventuellement substitué par un ou plusieurs groupement(s) alkyle en C 1-C 4, linéaires ou ramifiés; R 5, R 6 R 7 désignant indépendamment l'un de l'autre hydrogène ou un groupement alkyle en C 1-C 6, pouvant être substitué par un ou plusieurs groupement(s) OH, et dont la chaîne peut éventuellement être interrompue par un ou plusieurs groupement(s) éther, ester ou cétonique, R 7 pouvant former un cycle en C 5-C 10 éventuellement substitué par un ou plusieurs groupement(s) alkyle en C 1-C 4 linéaires ou ramifiés avec l'un des groupements R 3 ou R 4 Conformément à l'invention, le radical alkyle en C 1-C 6 désigne de préférence un groupement méthyle ou éthyle. Les monomères de formule I plus particulièrement préférés sont ceux dans lesquels R 1 et R 2 désignent hydrogène et X désigne H 3 CH 3 et m + N est un nombre entier de 2 à 7 Pour les monomères de formule III, les significations particulièrement préférées sont celles dans lesquelles R 3 et R 4 désignent hydrogène, R 5 désigne méthyle, R 6 désigne hydrogène ou méthyle, R 7 désigne hydrogène, méthyle, éthyle ou CH 2 OH. Les polymères préférés sont ceux pour lesquels le monomère de formule I est le 2,2 -bis ( 4-méthacroyloxydiéthoxyphényl)propane. Les monomères de formule II peuvent être aromatiques ou non aromatiques. Parmi les composés aromatiques monofonctionnels, on peut citer le phényl (méth)acrylate, le benzyl(méth)acrylate, le phénoxyéthyl(méth)acrylate, le styrène. Parmni les composés non aromatiques, on peut utiliser de façon préférentielle un alkyl(méth)acrylate monofonctionnel tel que le méthyl(méth)acrylate, l'éthyl(méth)acrylate, le butyl(métha)crylate, l'isobutyl(méth)acrylate ou les dérivés difonctionnels tels que le butanedioldi(méth)acrylate ou trifonctionnel tel que le triméthylolpropane tri(méth)acrylate. Les monomères de formule III plus particulièrement préférées conformément à l'invention sont l'alcool allylique, l'alcool méthallylique, l'alcool crotylique, le 2-cyclohexène 1-ol, le trans 2- hexène 1-ol, le cis 2-butène 1,4-diol, le 3-méthyl 2-butène 1-ol. La polymérisation s'effectue de façon connue en soi par réalisation d'un mélange primaire contenant les différents monomères de la composition polymérisable, la réaction de polymérisation pouvant être catalysée par des catalyseurs tels que le peroxyde de benzoyle, le peroxydicarbonate de cyclohexyle, le peroxydicarbonate de di-isopropyle, le 2,2 '-azobis isobutyronitrile Les catalyseurs sont utilisés dans des quantités suffisantes pour amorcer ou maintenir la polymérisation et sont généralement comprises entre 0,001 et 1 % en poids par rapport au poids total de la composition à polymériser. Les lentilles ophtalmiques sont préparées plus particulièrement en introduisant la composition souhaitée contenant les différents monomères précités dans un système constitué par un moule bi-plan en verre et l'on soumet l'ensemble à un cycle thermique de polymérisation évoluant sur une durée de 10 à 20 heures, d'environ 459 C à 90 'C et de préférence d'environ 50 et 850 C Il est également possible de procéder à une polymérisation par voie photochimique ou par chauffage par induction sous l'effet d'une onde électromagnétique de type micro- onde. ( 2450 M Hz ou 915 M Hz) ou de type haute fréquence ( 3,56 M Hz; 27,12 M Hz ou 40,68 M Hz) Une telle polymérisation par chauffage par induction est effectuée en une durée généralement inférieure à 1 heure. Le polymère sous forme de lentille ainsi obtenu est ensuite soumis à un recuit à une température et pendant une durée suffisante pour éliminer les contraintes résiduelles dans la lentille La température est généralement comprise entre 100 et 120 'C et le recuit s'effectue pendant environ 1 à 5 heures. Il est également possible de procéder à la polymérisation dans des moules dont l'un comporte une face à la géométrie finale de la lentille et une deuxième face qui elle n'est pas réglée en fonction de la géométrie de la surface de la lentille finale mais permet de préparer une seconde face qui peut être surfacée à la demande. L'invention a également pour objet la composition polymérisable telle que définie ci-dessus, dans son application à la préparation de compositions polymères. Les polymères ainsi obtenus notamment à la suite du moulage peuvent être utilisés pour la réalisation d'éléments ophtalmiques tels que des lentilles ophtalmiques, des verres de lunettes ou pour des lentilles utilisées dans des viseurs, des optiques d'appareils divers tels que appareil photo, caméra, microscope La détermination de l'indice de jaune est effectuée par voie spectroscopique et visuelle Pour la voie spectroscopique, on utilise une méthode standardisée (ASTM D-1925- 63), d'indice de jaune est défini de la façon suivante: Yi = ( 127,5 X 105,8 Z) y o X, Y, Z sont les coordonnées trichromatiques de l'échantillon, mesuré par spectrophotomètre UV visible sur l'ensemble du spectre entre 380 et 780 nanomètres La valeur Yi est donnée après recuit. Par voie visuelle on détermine 4 étalons de verre contenant des quantités croissantes de colorant jaune pour établir une gamme de jaunes et on classe les échantillons suivant leurs niveaux de jaune respectifs. Le taux de conversion est déterminé par dosage de la double liaison de la fonction méthacrylique en proche infrarouge en suivant l'aire de la bande à 6160 cm-1 qui est caractéristique de la première harmonique de la vibration de la liaison CH du méthylène terminal Le taux de conversion est exprimé de la façon suivante: Aire (t = 0)-Aire (t) Aire (t = () Les propriétés thermomécaniques sont déterminées à partir d'un appareil de TMA (flexion 3 points) La rigidité des lentilles est caractérisée par les modules à haute température, au plateau caoutchoutique. Les exemples suivant sont destinés à illustrer l'invention sans pour autant présenter un caractère limitatif. On prépare dans chaque cas un mélange primaire par homogénéisation, pendant une heure des quantités de tétraéthoxy bis- phénol A diméthacrylate commercialisé par la société AKZO sous la dénomination Diacryl 121 et éventuellement de monomères méthacryliques, (éthyl méthacrylate, butanediol diméthacrylate) Le *Z 9 ú 1 860 W 2 WzH H H 1 1 om Qlou z ú 'ï Z HOZHJ H H H -H ïo Pïu l J - H; L 9 Z {L 1,' j61 H H H lu L_ _ Z 8 O io ' ' * L 9* Z LI 660 l H * HW H H 1 flbltgum Zoos , * 8 S Z Z' 6 I'Z H 1 H H H: H nb l oo ú;; Lb ú 6 '0,,, ,,,,,, ','fl, ', ' b rcp uJloo (ctl AD 9 m Ios,'. *I (, nblssuw ,6 L,: 921 S:} g}Ii (-ed W El jonsi nuo Iqu& neolqtl o I su P ssonb pu suoprol u S sol luo 9 I 1 o 5 'U 'gúI olonbul stuoep sz g I úZ 1 L Ut 3; HO;)\ III olutuo-O el e lu- epuodo 9 sodmuoo un uom sodmoo onoo suep l nponul uo (Djd HD) x Xtoo, o ap oleuoq olpxo Xd op sp od uo % oo '0 op uop si d 9 Sils Jo 9 u U o D ol Xxpg,p oleloe? ap s, i ed l nq lo 'l ZI Iỏtacm CI op so pmd Z 6 Op s A, oodsa I suop odoid sop suip opli p p elaoea np lo Si IZI It io Cl uo tul ioup r I snos OZXV 9 p 9 l os ul zqd 9 s rlIa u uoo olul X mtluw p v jouqtd-siq,xotlmla np uo nm i snos ilursi,u 9 Qouioq uo snssop-io ?nbipu otuoo otmlgm un a Iud Iad u O I olda Tx U O sonbpisulo emo sol i uux ilp uap l ULAU Do O II 1 salntl O O ú iupuod sl noai luos snuolqo isume ssu w Xlod sllmpoid so" 0 Dg 8 op oar Jneadu-a oun u saoinq 91 op lnoq noe IAUM mnod Do St op oam Ja Jdiuo ounp pmd uq luisisuoo soano T 81 op onb Lu Moqli loo un siolu ijqns olquiosua,"I 'VAE ua amuo un,p lo uo A u O sueld-1 q solnoui xnop op ?anpsuoo omuzlsss un surp ú olnoo r 1 irue A, sn lnol snossop- o s?,nb pm suopiodoid sop suop slmnpoi;ui 919 ? uo III olnuuoj op onb rll KI I Ooole p SA up S Oa uop enuuoj r op olquoasuo,l q xodd- ed o,% ú'O 1 olxoqoi Too op ouuoqmeo lpxo od np o Q Aoe 9 s X Itoo iso ogurelu L TP 5669 Z z l tq' i H: H:; D l H:: IO 1 -Ouvxglq-Z 010 XJ sz D Yi est l'indice de jaune, visuel est l'indice déterminé de façon visuelle; E désigne le module élastique au plateau caoutchoutique ( 1500 c). On constate dans chacun des cas une nette diminution de l'indice de jaune et une amélioration des propriétés mécaniques. Exemple 2 On utilise la composition polymérisable de l'exemple I ainsi que le même catalyseur dans les proportions indiquées dans l'exemple I Les résultats obtenus sont les suivants: Tableau Il additif %_ Yi p E( 1000 C):E( 150 C) alcool allylique O 2,95 93 57 47 1,01 1,95 96 : 2 sa n 1 L 51 189197 " 2,4 s1; 48- 2,45 1,48 -; 2 m&thyl 2 propene 1-ol0,981,57 > 93 83 66 2 my2 po ko O, 8t C ? 8 1,47 1,54 > 93 87 77 w,' i ' > ' '' n 1,9714 9 267 7 '; ' 2,48 147 > 93 89 74 ïï: n2,96 l 1,55 > 93 76 64 3,9 l1,75:> 93 71 62 z j 4:l l Z >? Àz, > Exemple 3 On utilise une composition polymérisable comprenant 85 parties en poids du produit Diacryl D 121 et 15 parties en poids de 1,4-butane diol diméthacrylate qui est homogénéisé comme décrit ci-dessus On utilise comme catalyseur 0,5 parties en poids de peroxydicarbonate de cyclohexyle Les résultats obtenus sont les suivants: Tableau III additif % Yi p E( 1500 C) i alcool ally li que i O 2,54 86 106 i 2,2 '6-' 89 * 15 2,2 89115 Exemple 4 On prépare une composition polymérisable en utilisant du tétraéthoxy bisphénol A diméthacrylate vendu sous la dénomination Diacryl 121 par la société AKZO Ce monomère est mélangé avec 0,5 % en poids de peroxydicarbonate de cyclohexyle On y introduit à titre d'additif les composés figurant dans le tableau IV ci-après pour obtenir les résultats indiqués ci-dessous. Tableau IV additif Yi n E( 100)C) E( 150 C) 2-m th y12 propene i-ol10 1,73 i > 93 7 - ' 8 2,06 > 93 7 6 alolcrotylique 5 63 781 6 j 19 l ohexène 'iooo'li' iii;;; ''""5i;i:;';';i 1,87 i;;'"'->i-; 9 '3 ' iiiill49,34 342 52;i 3 > 93 8 88 7 73 8;;;i _ 2: yl o e xe:} 5 l 7 L > l'''fc O i''''' i 36 49, 34l 5}42, 2-cYilhxnl 518 9 93 34 Exemple 5 On prépare les compositions polymérisables à base de monomères décrites dans le tableau V suivant Tableau V Exemple i Monomère I Comonomères II i Composition Amorceur A D 121 isobornyl méthacrylate 80/20 CHPC ( 0 5 %) B D 121 Benzyimehacr late 80/20 Ci ( O %) ' r''' " S '1 'y DC D 121 1OO C PC ( O o,5 '%o D On obtient les résultats décrits dans le tableau VI Tableau Formulations Yi après recuit niveau de jaune A 2,32 4 ' ":î:' 7 % i alcool méthallylique 1,17 2 B '" ": B 4 i - alcool méthallylique 1,21 2 osl C tl h u - +C t,% 13 U '2 "% alcool méthallylique 1,39 2 IY+ 2 1,3 2 alcool méthallylique 9 2 La détermination visuelle du niveau de jaune a été effectuée de la façon suivante: * étalon 0: correspond à la couleur obtenue avec le produit Orma sans addition de colorant jaune (Orma est une marque de la société ESSILOR d'un matériau polymère obtenu à partir du bis(allyl carbonate) de diéthylèneglycol utilisé comme référence * étalon 1: Orma + 0,0025 % du colorant jaune néozapon 157 étalon 2 Orma +,01 % du colorant jaune Néozapon 157 * étalon 3: Orma + 0,0125 du colorant jaune Néozapon 157 Les niveaux sont déterminés sedu coloran le table au N suivant. Les niveaux sont déterminés selon le tableau suivant. jaune étalons + jaune niveau 5 niveau 5 0 I II III niveau 1 niveau 2 niveau 3 niveau 4 il REVENDICATIONS 1 Composition polymère caractérisée par le fait qu'elle résulte de la polymérisation d'une composition polymérisable comprenant: (A) un composant A comprenant: au moins 50 % en poids d'un monomère ou d'un mélange de monomères répondant à la formule I R 1 R 2 ',2 I 1 CH 2 = C-C-(OCHCH 2)m -O X / -0-(-CH 2-CHO) - -C =CH 2 O N O (J) dans laquelle R 1 et R 2, identiques ou différents, désignent hydrogène ou alkyle en C 1-C 6; X désigne H 3 O,S, SO 2, -CO,-CH 2-, -CH = CH ou -C- I CH 3 m + N est compris entre O et 10 * O à 50 % en poids d'un ou plusieurs comonomères vinylique(s), acrylique(s), ou méthacrylique(s) mono ou poly fonctionnel(s) ( 11) (B) un composant (B) présent dans des proportions de * 0,5 à 15 % en poids, de préférence 1 à 5 % en poids par rapport au poids des composants I + II, comprenant un composé de formule (III) __ /Rs C Cp C (Iin) R 7 1 R 3 dans laquelle R 3 et R 4 désignent hydrogène ou bien l'un des radicaux R 3 ou R 4 est un atome d'hydrogène tandis que l'autre forme un cycle avec R 7 ayant 5 à 10 atomes de carbone éventuellement substitué par un ou plusieurs groupement(s) alkyle en C 1-C 4, linéaire ou ramifiés; R 5, R 6 et R 7 sont choisis, indépendamment l'un de l'autre, parmi l'atome d'hydrogène, les groupements alkyle en C 1-C 6, pouvant être substitué(s) par un ou plusieurs groupement(s) OH et dont la chaîne peut éventuellement être interrompue par un ou plusieurs groupement(s) éther, ester ou cétonique, R 7 pouvant former un cycle en C 5-CO 10, éventuellement substitué par un ou plusieurs groupement(s) alkyle en C 1- C 4, linéaire(s) ou ramifié(s), avec l'un des radicaux R 3 ou R 4. 2 Composition polymère selon la revendication 1 caractérisé par le fait que le composé de formule I est mis en oeuvre dans des proportions comprises entre 70 et 100 % en poids par rapport au poids du composant A. 3 Composition polymère selon l'une quelconque des revendications 1 à 3, caractérisée par le fait que dans la formule I, R et R 2 désignent H ou CH 3 et X désigne PH 3 -j C- CH 3 et m + N est un nombre entier de 2 à 7. 4 Composition polymère selon l'une quelconque des revendications 1 ou 2, caractérisée par le fait que dans la formule III, R 3 et R 4 désignent hydrogène, R 5 désigne méthyle, R 6 désigne hydrogène ou méthyle, R 7 désigne hydrogène, méthyle, éthyle ou CH 2 OH. Composition polymère selon l'une quelconque des revendications 1 à 4, caractérisée par le fait que les monomères de formule II sont choisis parmi des composés aromatiques monofonctionnels constitués par le phényl(méth)acrylate, le benzyl(méth)acrylate, le phénoxyéthyl(méth)acrylate, le styrène ou parmi les composés non aromatiques choisi parmi les alkyl(méth)acrylates monofonctionnels, di fonctionnels ou trifonctionnels. 6 Composition polymère selon la revendication 5, caractérisée par le fait que les monomères non aromatiques sont choisis parmi le méthyl(méth)acrylate, l'éthyl(méth)acrylate, le butyl(méth)acrylate, l'isobutyl(méth)acrylate, le butanediol di(méth)acrylate, le trimethylolpropane tri(méth)acrylate. 7 Composition polymère selon l'une quelconque des revendications 1 à 6, caractérisée par le fait que le composé de formule I est le 2,2-bis ( 4-méthacroyl oxydiéthoxyphényl)propane. 8 Composition polymère selon l'une quelconque des revendications 1 à 7 caractérisée par le fait que le composé de formule HI est choisi parmi l'alcool allylique, l'alcool méthallylique, l'alcool crotylique, le 2-cyclohexène 1-ol, le trans 2-hexène 1-ol, le cis 2- butène 1,4-diol, le 3-méthyl 2-butène 1-ol 9 Composition polymérisable pour lentille caractérisée par le fait qu'elle comprend A au moins 50 % en poids d'un monomère ou d'un mélange de monomères répondant à la formule I l R 1 R 2 R l CH 2 = C-C- (OCH-CH 2)m -a O X/ -0-(-CH 2-CHO) - -C =CH 2 ô 10 dans laquelle R 1 et R 2, identiques ou différents, désignent hydrogène ou alkyle en Ci-C 6; X désigne H 3 O,S, SO 2, -CO,-CH 2-, -CH = CH ou -C- CH 3 m + N est compris entre O et 10 * O à 50 % en poids d'un ou plusieurs comonomères vinylique(s), acrylique(s), ou méthacrylique(s) mono ou poly fonctionnel(s) (II) (B) un composant (B) présent dans des proportions de 0,5 à 15 % en poids, de préférence 1 à 5 % en poids, par rapport au poids des composants I + II, d'un composé de formule (III) R 6 C CR 4 (III) x VOH R 7 R R 3 dans laquelle R 3 et R 4 désignent hydrogène ou bien l'un des radicaux R 3 ou R 4 est un atome d'hydrogène tandis que l'autre forme un cycle avec R 7 ayant 5 à 10 atomes de carbone éventuellement substitué par un ou plusieurs groupements alkyle en C 1-C 4, linéaires ou ramifiés; R 5, R 6 et R 7 sont choisis, indépendamment l'un de l'autre, parmi l'atome d'hydrogène, les groupements alkyle en C 1-C 6, pouvant être substitué(s) par un ou plusieurs groupement(s) OH et dont la chaîne peut éventuellement être interrompue par un ou plusieurs groupement(s) éther, ester ou cétonique, R 7 pouvant former un cycle en C 5-Co 10 éventuellement substitué par ou ou plusieurs groupements alkyle en C 1-C 4, linéaires ou ramifiés, avec l'un des radicaux R 3 ou R 4. Composition polymérisable selon la revendication 9, caractérisée par le fait qu'elle comprend les monomères de formule I, II ou III répondant à la définition de l'une quelconque des revendications 2 à 8. 11 Procédé de préparation de la composition polymère définie dans l'une quelconque des revendications 1 à 8, caractérisé par le fait que l'on mélange le ou les monomères de formule I et Il en présence d'un amorceur ou catalyseur de polymérisation et qu'on ajoute 0,5 à 15 % en poids par rapport au poids des monomères de formule I et II, d'un dérivé d'alcool allylique répondant à la formule III R 6 \ /Rs C CR 4 (III) / \C_ o H R 7 l R 3 dans laquelle R 3 et R 4 désignent hydrogène, ou bien l'un des radicaux R 3 et R 4 désigne hydrogène et l'autre forme un cycle en C 5-Clo avec le radical R 7 R 5, R 6 et R 7 sont choisis indépendamment l'un de l'autre parmi l'atome d'hydrogène, les groupements alkyle en C 1-C 6, R 7 pouvant former un cycle en C 5-CI( avec l'un des radicaux R 3 ou R 4 et que l'on procède à la polymérisation. 12 Procédé de préparation de la composition polymère définie dans l'une quelconque des revendications 1 à 8, caractérisé par le fait que l'on procède à la polymérisation de la composition polymérisable selon les revendications 8 ou 10, par voie photochimique ou par chauffage par induction. 13 Procédé de fabrication d'une lentille finie ou semi-finie, caractérisé par le fait que l'on procède à la coulée de la composition polymérisable selon l'une quelconque des revendications 9 ou 10 entre deux moules présentant les géométries de surface requises puis que l'on procède à la polymérisation telle que définie dans la revendication 11 ou 12, suivie d'un recuit. 14 Lentille ophtalmique constituée par une composition polymère selon l'une quelconque des revendications 1 à 8. 15 Lentille ophtalmique constituée d'un polymère résultant de la polymérisation de la composition polymérisable telle que définie dans la revendication 9 ou 10 ou obtenue selon le procédé de la revendication 11 ou 12. 16 Utilisation de la composition polymère selon l'une quelconque des revendications 1 à 8, pour la fabrication de lentilles ophtalmiques ou de lentilles destinées à des viseurs ou des optiques d'appareils. 17 Utilisation d'une lentille telle que définie dans la revendication 14 ou 15, pour la fabrication de verres pour lunettes ou d'optiques diverses. 18 Verre de lunettes caractérisé par le fait qu'il est constitué d'une lentille telle que définie dans la revendication 14 ou 15. 19 Objectif caractérisé par le fait qu'il comprend au moins une lentille telle que définie dans l'une quelconque des revendications 14 ou 15.